(57)【要約】      （修正有）【課題】厚膜形成性，硬化性，耐熱性等に優れた重合体を作製可能とする新規なオキセタン化合物およびその製法、ならびにそれを用いた光導波路を提供する。【解決手段】フェノール類を、セシウム塩によりセシウムフェノラート化し、スルホン酸エステルと反応させて、下記一般式で表される、ビスオキセタン化合物が製造される。2007302581.tif 000015【選択図】なし【特許請求の範囲】
【請求項１】
下記の一般式（１）で表される、ビスオキセタン化合物。
【化１】
2007302581.tif 000012
【請求項２】
請求項１記載のビスオキセタン化合物の製法であって、下記の一般式（２）で表されるフェノール類を、セシウム塩によりセシウムフェノラート化し、ついで、下記の一般式（３）で表される３−アルキル−３−ヒドロキシメチルオキセタンのスルホン酸エステルと反応させることを特徴とするビスオキセタン化合物の製法。
【化２】
2007302581.tif 000013
【化３】
2007302581.tif 000014
【請求項３】
上記セシウム塩が、炭酸セシウムである請求項２記載のビスオキセタン化合物の製法。
【請求項４】
基板と、その基板上に形成されたクラッド層とを備え、上記クラッド層中に所定パターンで、光信号を伝搬するコア部が形成されてなる光導波路であって、上記クラッド層およびコア部の少なくとも一方が、請求項１記載のビスオキセタン化合物を含有する樹脂組成物によって形成されていることを特徴とする光導波路。
【請求項５】
上記クラッド層およびコア部の少なくとも一方が、請求項１記載のビスオキセタン化合物と、エポキシ基またはビニルエーテル基を有する化合物とを含有する樹脂組成物によって形成されている請求項４記載の光導波路。
【発明の詳細な説明】
【技術分野】
【０００１】
本発明は、カチオン重合が可能なオキセタン環を有する新規なビスオキセタン化合物およびその製法、ならびにそれを用いた光導波路に関するものである。詳しくは、その化合物を用いた光硬化性樹脂および熱硬化性樹脂等が、耐熱性，機械特性，低吸水性，塗膜平坦性および密着性等に優れるビスオキセタン化合物およびその製法、ならびにそれを用いた、通信分野や情報処理分野等において種々の集積回路や光配線基板上に利用できる光導波路に関するものである。
【背景技術】
【０００２】
重合性高分子化合物を用いて光導波路を作製する方法は、石英系光導波路と比較して容易であることから低価格化が可能である。また、その材料によっては柔軟性を有するため、フィルム状光導波路として様々な用途に用いることが可能となり用途の拡大が見込まれる。
【０００３】
このような高分子化合物を用いた光導波路の作製方法としては、光に対して応答反応を有する重合開始剤を、重合性のモノマーもしくはオリゴマー中に配合し、光照射によって上記モノマーもしくはオリゴマーと反応させ、光照射部分のみを硬化させることによりコア部分のパターニングを行う方法等があげられる。
【０００４】
そして、上記重合性のモノマーとして、オキセタン化合物が、光開始カチオン重合または硬化が可能なモノマーであることから、近年注目されており、多くの単官能性および多官能性のオキセタン化合物が開発され、それに伴い種々のオキセタン化合物の合成法が提案されている。このオキセタン化合物は、同じ開環重合性の化合物であるエポキシ化合物と比較しても、重合が進行しやすく、重合度すなわち分子量が向上しやすいことが知られている。
【０００５】
このようなオキセタン化合物として、例えば、特許文献においても、下記の一般式（４）で表されるオキセタン化合物が提案されている（特許文献１参照）。
【０００６】
【化１】
2007302581.tif 000002
【０００７】
さらに、下記の一般式（５）および一般式（６）で表されるオキセタン環を有するビフェニル誘導体も提案されている（特許文献２および３参照）。
【０００８】
【化２】
2007302581.tif 000003
【０００９】
【化３】
2007302581.tif 000004
【００１０】
そして、上記のような化合物は、通常、水酸化ナトリウム，水酸化カリウム等のアルカリ金属を塩基とし、その存在下で、オキセタンスルホン酸エステルと、それに対応する二価フェノール化合物とを合成することにより得られる。また、その合成の際には、化合物の収率を高めるため、必要に応じて、四級アンモニウム塩等の相間移動触媒も用いられる。さらに、上記オキセタン化合物は、従来から、耐熱性や密着性等を高めるために塗料や接着剤等の材料に利用されているが、近年においては光導波路の形成材料として利用することも提案されている（特許文献４および５参照）。上記光導波路は、光導波路デバイス、光集積回路、光配線基板に組み込まれており、光通信、光情報処理、その他一般光学の分野で広く用いられている。
【特許文献１】特開平６−１６８０４号公報
【特許文献２】特開平１１−１０６３８０号公報
【特許文献３】特開２００１−３１６６５公報
【特許文献４】特開２０００−３５６７２０公報
【特許文献５】特開２００３−１４７０４５公報
【発明の開示】
【発明が解決しようとする課題】
【００１１】
しかしながら、これらオキセタン化合物は、そのほとんどが低粘度の液体を示すために、例えば光導波路の形成材料に用いた場合、安定して同一の形状を硬化作製することが困難であることから導波路特性が安定しない、簡便に厚膜形成ができない等の問題を有している。例えば、上記オキセタン化合物のうち、ビフェニル誘導体は、低分子量を示す化合物であるため、低粘度であり、例えば、基板上に膜形成する際には厚膜形成性に難点を有する。また、２官能性であるため硬化に時間を要するという欠点もある。さらに、これ以外のオキセタン化合物に関しても、前述のように、所望の厚膜形成性や硬化性等を得ることが難しいといった問題がある。
【００１２】
さらに、従来のオキセタン化合物の合成方法は、定量的にオキセタニル基の導入が進行せず、目的とするオキセタン化合物の収率が低い等の問題もある。また、未反応水酸基を有する化合物が副生成物として生じるため、目的とするオキセタン化合物を得るまでに煩雑な操作を伴うことも多い。
【００１３】
本発明は、このような事情に鑑みなされたもので、厚膜形成性，硬化性，耐熱性等に優れた重合体を作製可能とする新規なビスオキセタン化合物およびその製法、ならびにそれを用いた光導波路の提供をその目的とする。
【課題を解決するための手段】
【００１４】
上記の目的を達成するため、本発明は、下記の一般式（１）で表される、ビスオキセタン化合物を第１の要旨とする。
【化４】
2007302581.tif 000005
【００１５】
また、本発明は、上記第１の要旨のビスオキセタン化合物の製法であって、下記の一般式（２）で表されるフェノール類を、セシウム塩によりセシウムフェノラート化し、ついで、下記の一般式（３）で表される３−アルキル−３−ヒドロキシメチルオキセタンのスルホン酸エステルと反応させるビスオキセタン化合物の製法を第２の要旨とする。
【化５】
2007302581.tif 000006
【化６】
2007302581.tif 000007
【００１６】
さらに、本発明は、基板と、その基板上に形成されたクラッド層とを備え、上記クラッド層中に所定パターンで、光信号を伝搬するコア部が形成されてなる光導波路であって、上記クラッド層およびコア部の少なくとも一方が、上記第１の要旨のビスオキセタン化合物を含有する樹脂組成物によって形成されている光導波路を第３の要旨とする。
【００１７】
本発明者らは、耐熱性，機械特性等に優れ、塗料，コーティング材料，接着剤，レンズ，光導波路等の材料として有効に利用することができる重合物を作製可能とするオキセタン化合物を求め、鋭意検討を重ねた。そして、特殊な構造を有する様々な化合物を合成し、実験を重ねた結果、上記一般式（１）で表される新規なオキセタン化合物を用いると、上記のような所期の目的が達成されることを突き止め、本発明に到達した。すなわち、上記新規な化合物の有するオキセタン環により、速硬化性を有し、かつ硬化物が高密度なネットワーク構造を形成することから優れた耐熱性等を有することとなる。また、上記新規な化合物は、既存の化合物のように低分子量ではなく、ある程度高い分子量を有することから、高粘度となり、厚膜形成する際に有利となり、特に光導波路（クラッド層やコア部）の形成材料に用いたときに、安定して同一の形状に硬化作製しやすくなるため導波路特性が安定する等の作用効果が得られることとなる。一方、本発明者らは、上記新規な化合物を高収率で合成することが可能な合成方法に関しても研究を重ねた。その結果、上記一般式（２）で表されるフェノール類と、上記一般式（３）で表される３−アルキル−３−ヒドロキシメチルオキセタンのスルホン酸エステルとを、特に、塩基としてセシウム塩を用い、所定の条件で反応させた結果、目的とする上記新規な化合物を高収率で合成することができるようになることも突き止めた。
【発明の効果】
【００１８】
このように、本発明は、上記一般式（１）で表される、ビスオキセタン化合物に係るものである。この化合物は、既存の化合物のような低分子量ではなく、ある程度の高い分子量を有することから高粘度となり、容易に厚膜形成が可能となる。また、その分子中のオキセタン環により、光または熱によって迅速に硬化するという性質を有する。したがって、本発明のビスオキセタン化合物を用いた光硬化性樹脂組成物や熱硬化性樹脂組成物は、硬化性，耐熱性，靱性および機械特性に優れ、また低吸水性，塗膜平坦性および密着性も高く、さらにその反応性の高さにより重合開始剤の使用を低減させることができることから、透明性も高く、例えば、塗料，コート材，接着剤，光学レンズ，光導波路等の形成材料として有用である。
【００１９】
そして、上記ビスオキセタン化合物を合成する際に、特定のオキセタンスルホン酸エステルと、特定のフェノール類とを、塩基としてセシウム塩を用い、所定の条件で反応させることにより、上記化合物を、煩雑な操作を伴うことなく、高収率で合成することができる。
【００２０】
さらに、光導波路におけるクラッド層およびコア部の少なくとも一方が、上記一般式（１）で表されるビスオキセタン化合物を含有する樹脂組成物によって形成されているときには、安定して同一の形状に硬化作製しやすく、安定した導波路特性等を得ることができる。
【発明を実施するための最良の形態】
【００２１】
つぎに、本発明の実施の形態について説明する。
【００２２】
本発明のビスオキセタン化合物は、下記の一般式（１）で表される化合物であり、１分子中に２個のオキセタン環を有する構造を備えている。なお、一般式（１）において、Ｒ1 〜Ｒ6 は、下記に示すように、それぞれ独立して水素原子またはメチル基であり、例えば、好ましくは水素原子があげられる。また、一般式（１）において、Ｒ7 は、水素原子または炭素数１〜７のアルキル基であり、例えば、メチル基、エチル基、プロピル基、ブチル基などがあげられるが、好ましくは、メチル基、エチル基である。
【００２３】
【化７】
2007302581.tif 000008
【００２４】
上記一般式（１）で表されるビスオキセタン化合物は、下記の一般式（２）で表されるフェノール類と、下記の一般式（３）で表される３−アルキル−３−ヒドロキシメチルオキセタンのスルホン酸エステルと、塩基とを合成原料とし、これらを反応させることにより製造することができる。
【００２５】
【化８】
2007302581.tif 000009
【００２６】
【化９】
2007302581.tif 000010
【００２７】
ここで、上記塩基としては、従来公知のアルカリ金属（水酸化ナトリウム，水酸化カリウム等）を用いてもよいが、本発明では、特に、上記塩基としてセシウム塩を用いたときに、上記ビスオキセタン化合物を、煩雑な操作を伴うことなく高収率で合成することができるようになるため、好ましい。この場合、各原料の合成は、例えば、(i) フェノール類を、セシウム塩によりセシウムフェノラート化し、ついで、オキセタンスルホン酸エステルと反応させたり、(ii)オキセタンスルホン酸エステルとフェノール類とを、セシウム塩存在下で反応させたりすることにより行う。好ましくは、上記(i) の手順に従って行う。そして、上記合成は、通常、有機溶媒（反応溶媒）中で行われ、反応終了後、その反応液中に水等を加え、水相と有機相とにし、その有機相からの抽出により、目的とする、ビスオキセタン化合物を得ることができる。
【００２８】
上記セシウム塩としては、例えば、炭酸セシウム、水酸化セシウム、フッ化セシウム、蟻酸セシウム等があげられる。なかでも、目的とするビスオキセタン化合物を、より高収率で得ることができる点から、炭酸セシウムが好ましく用いられる。
【００２９】
そして、上記セシウム塩の使用量は、上記一般式（２）で表されるフェノール類のフェノール性水酸基１モルに対して０．８〜２．０モルに設定することが好ましく、より好ましくは１．０〜１．５モルの範囲である。
【００３０】
上記一般式（２）で表されるフェノール類としては、１，３−ビス（４−ヒドロキシフェノキシ）ベンゼン、１，４−ビス（４−ヒドロキシフェノキシ）ベンゼン、１，３−ビス（３−メチル−４−ヒドロキシフェノキシ）ベンゼン、１，３−ビス（３−メチル−４−ヒドロキシフェノキシ）トルエン、１，４−ビス（３−メチル−４−ヒドロキシフェノキシ）ベンゼン、１，４−ビス（３−メチル−４−ヒドロキシフェノキシ）トルエン、１，３−ビス（３，５−ジメチル−４−ヒドロキシフェノキシ）−ｐ−キシレン、１，４−ビス（３，５−ジメチル−４−ヒドロキシフェノキシ）−ｐ−キシレン等があげられる。これらは単独でもしくは二種以上併せて用いられる。
【００３１】
そして、上記フェノール類とともに用いられる、前記一般式（３）で表される３−アルキル−３−ヒドロキシメチルオキセタンのスルホン酸エステルの具体例としては、２−（３−オキセタニル）プロピルメシレート、２−（３−オキセタニル）プロピルフェニルスルホニレート、２−（３−オキセタニル）プロピルトシレート、２−（３−オキセタニル）ブチルメシレート、２−（３−オキセタニル）ブチルトシレート等があげられる。これらは単独であるいは二種以上併せて用いられる。
【００３２】
なお、上記一般式（３）で表される３−アルキル−３−ヒドロキシメチルオキセタンのスルホン酸エステルは、例えば、オーガニックシンセシス vol.1〔Organic Synthesis ，Collective vol.1，pp.145（1941）〕に記載の方法に準じて合成することができる。
【００３３】
さらに、上記一般式（３）で表される３−アルキル−３−ヒドロキシメチルオキセタンのスルホン酸エステルの使用量は、上記一般式（２）で表されるフェノール類のフェノール性水酸基１モルに対して１．５〜２．０モルに設定することが好ましく、より好ましくは１．０〜１．５モルの範囲である。
【００３４】
そして、本発明のビスオキセタン化合物の製造時において、その合成の際の反応温度は、０〜１２０℃に設定することが好ましく、より好ましくは６０〜１００℃の範囲である。また、セシウム塩により予めフェノール類をセシウムフェノラート化する場合、そのセシウムフェノラート化の際の反応温度は、０〜１２０℃に設定することが好ましく、より好ましくは４０〜１００℃の範囲である。そして、これら反応の際の圧力は、特に限定するものではなく、常圧、加圧、減圧のいずれでもよい。また、反応雰囲気は、窒素雰囲気でも空気雰囲気でもよく、特に制限されない。
【００３５】
なお、本発明のビスオキセタン化合物を合成する際に、必要に応じて、ナトリウム，カリウム等のアルカリ金属、水素化リチウム，水素化ナトリウム等のアルカリ金属水素化物、水酸化ナトリウム，水酸化カリウム等のアルカリ金属水酸化物、炭酸ナトリウム等のアルカリ金属炭酸塩等を、合成原料として適宜に加えても良い。
【００３６】
また、必要に応じて、水相−有機相間の相間移動触媒として、四級アンモニウム塩、四級ホスホニウム塩等を加えてもよい。上記四級アンモニウム塩としては、特に限定されるものではなく、例えば、テトラブチルアンモニウムブロミド（ＴＢＡＢ），テトラエチルアンモニウムブロミド等のテトラアルキルアンモニウムハライドや、ベンジルトリメチルアンモニウムクロリド等のアラルキルトリアルキルアンモニウムハライド等があげられる。また、上記四級ホスホニウム塩も、特に限定されるものではなく、例えば、テトラフェニルホスホニウムブロミド等のテトラアリールホスホニウムハライド等があげられる。
【００３７】
さらに、本発明のビスオキセタン化合物を製造する際には、前述のように、通常、反応溶媒が用いられる。この反応溶媒は、特に限定はないが、例えば、芳香族炭化水素（トルエン、キシレン等）、エーテル（テトラヒドロフラン、ジブチルエーテル等）、非プロトン性極性溶媒（Ｎ−メチルピロリドン、Ｎ−メチル−２−ピロリドン、Ｎ，Ｎ−ジメチルホルムアミド、Ｎ，Ｎ−ジメチルアセトアミド等）等が好適に用いられる。これらは単独であるいは二種以上併せて用いられる。
【００３８】
これらの各原料により合成し得られたビスオキセタン化合物は、前述のように、通常、その反応液中に水や酢酸エチルを加え、水相と有機相とに分液し、その有機相を抽出したものを、無水硫酸マグネシウム等で乾燥することにより、回収することができる。
【００３９】
そして、このようにして得られる本発明のビスオキセタン化合物は、塗料，コーティング材料，接着剤，レンズ，光導波路等を構成する光硬化性樹脂および熱硬化性樹脂の材料として、有効に利用することができる。
【００４０】
なかでも、光導波路、詳しくは、図１に示すように、基板１と、その基板１上に形成されたクラッド層２とを備え、上記クラッド層２中に所定パターンで、光信号を伝搬するコア部３が形成されてなる光導波路において、上記クラッド層２およびコア部３の少なくとも一方を、上記ビスオキセタン化合物を含有する樹脂組成物によって形成するときに、上記化合物が高分子量であることから、高粘度となり、厚膜形成する際に有利となる。さらに、安定して同一の形状に硬化作製しやすく導波路特性が安定する等の作用効果も得られる。なお、上記クラッド層２は、コア部３よりも屈折率を小さくすることが必要である。
【００４１】
また、上記クラッド層２およびコア部３の少なくとも一方が、本発明のビスオキセタン化合物とともに、エポキシ基またはビニルエーテル基を有する化合物とを含有する樹脂組成物によって形成されている場合、耐熱性や耐湿性に優れた硬化物を得ることができ、また、露光感度の向上も図られるため、好ましい。ここで、上記エポキシ基を有する化合物としては、本発明の式（１）で表される化合物と相溶性を示すものであればいずれも使用できる。具体的には、エポキシ基を１個有するエポキシ化合物としては、フェニルグリシジルエーテル及びブチルグリシジルエーテル等があり、エポキシ基を２個以上有するエポキシ化合物としては、ビスフェノールＡジグリシジルエーテル、ビスフェノキシエタノールフルオレンジグリシジルエーテル、トリメチロールプロパントリグリシジルエーテル、ビスフェノールフルオレンテトラグリシジルエーテル、脂環式エポキシ基を有する化合物として３，４−エポキシシクロヘキセニルメチル−３′，４′−エポキシシクロヘキセンカルボキシレート、２，２−ビス（ヒドロキシメチル）−１−ブタノールの１，２−エポキシ−４−（２−オキシラニル）シクロヘキサンの付加物等が好ましく用いられる。また、上記ビニルエーテル基を有する化合物としては、本発明の式（１）で表される化合物と相溶性を示すものであればいずれも使用できる。具体的には、ビニルエーテル基を１個有する化合物としては、ヒドロキシエチルビニルエーテル、ヒドロキシブチルビニルエーテル、ドデシルビニルエーテル等があげられる。ビニルエーテル基を２個以上有する化合物としては、シクロヘキサンジメタノールジビニルエーテル、トリエチレングリコールジビニルエーテル及びノボラック型ジビニルエーテル等が好ましく用いられる。そして、これら化合物は、単独であるいは二種以上併せて用いられる。
【００４２】
そして、上記光導波路は、例えば、図２（ａ）〜（ｆ）に示すような工程を経由することにより製造することができる。すなわち、図２（ａ）に示すように、まず基板１を準備し、図２（ｂ）に示すように、その基板１面にアンダークラッド層２ａ（クラッド層２の下方部分）を形成する。ついで、図２（ｃ）に示すように、上記アンダークラッド層２ａ上にコア部３形成用の樹脂組成物からなる層３’を形成する。そして、図２（ｄ）に示すように、この樹脂組成物層３’面上に、所定パターン（光導波路パターン）を露光させるためのフォトマスク９を配設し、このフォトマスク９を介して紫外線を照射し、さらに加熱処理を行う。その後、上記樹脂組成物層３’の未露光部分を現像液を用いて溶解除去し、図２（ｅ）に示すようにコア部３を形成する。そして、図２（ｆ）に示すように、上記コア部３上にオーバークラッド層２ｂ（クラッド層２の上方部分）を形成する。これにより、目的とする光導波路を得ることができる。
【００４３】
なお、上記基板１上の各層は、スピンコート、コーター等の従来公知の方法で形成することができる。また、上記光導波路は、このようにして作製した後、基板１を剥離除去することにより、フィルム状光導波路とすることも可能である。このような構成にした場合、可撓性に優れるようになる。
【００４４】
また、上記基板１材料としては、特に限定するものではなく従来公知のもの、例えば、石英ガラス板、シリコンウエハ、セラミック基板、ガラスエポキシ樹脂基板や、ポリイミドフィルムやポリエチレンテレフタレート（ＰＥＴ）フィルム等の樹脂フィルム、銅箔やステンレス箔等の金属箔等、膜厚の薄い柔軟性に富む材料があげられる。その厚みも、適宜に設定されるが、通常、１０μｍ〜５ｍｍの範囲に設定される。
【００４５】
このようにして得られた光導波路は、例えば、直線光導波路、曲がり光導波路、交差光導波路、Ｙ分岐光導波路、スラブ光導波路、マッハツェンダー型光導波路、ＡＷＧ型光導波路、グレーティング、光導波路レンズ等として用いることができる。また、これら光導波路を用いた光素子としては、波長フィルタ，光スイッチ，光分岐器，光合波器，光合分波器，光アンプ，波長変換器，波長分割器，光スプリッタ，方向性結合器、さらにはレーザダイオードやフォトダイオードをハイブリッド集積した、光伝送モジュール等があげられる。
【００４６】
つぎに、実施例について説明する。ただし、本発明は、これら実施例に限定されるものではない。
【００４７】
まず、実施例に先立ち、３−アルキル−３−ヒドロキシメチルオキセタンのスルホン酸エステルである、２−（３−オキセタニル）ブチルトシレートを、以下のようにして合成した。
【００４８】
〔２−（３−オキセタニル）ブチルトシレートの合成〕
温度計、冷却器、攪拌装置及び滴下漏斗を備えた２０００ｍｌの三つ口ナスフラスコに、ｐ−トルエンスルホン酸クロライド１９０．６５ｇ（１．０ｍｏｌ）、テトラメチルアンモニウムブロミド３２．２４ｇ（０．１ｍｏｌ）及びトルエン４００ｍｌを加え、氷浴中で攪拌しながら５℃まで冷却した。これに３−エチル−ヒドロキシメチルオキセタン１１６．１６ｇ（１．０ｍｍｏｌ）を加えた後、３５重量％水酸化ナトリウム水溶液１３０ｍｌを滴下漏斗により３０分間かけて滴下した。滴下終了後、そのまま同温で上記フラスコを１時間攪拌した後、さらに室温で１６時間攪拌した。反応終了後、上記フラスコ内に水８００ｍｌを加えて激しく攪拌し、その後、放置して、水相と有機相に分離した。この有機相を水４００ｍｌでさらに洗浄し、無水硫酸マグネシウムで一晩乾燥した。その後、硫酸マグネシウムを濾別し、濾液を濃縮した。このようにして得られた粗生成物を、シリカゲルカラムクロマトグラフィー（溶離液：ヘキサン／酢酸エチル）により分離精製し、目的物である無色液体、すなわち、２−（３−オキセタニル）ブチルトシレートを２４３．３ｇ（収率９０％）得た。
【実施例１】
【００４９】
温度計、冷却管及び攪拌装置を備えた２００ｍｌの三つ口フラスコに、１，３−ビス（４−ヒドロキシフェノキシ）ベンゼン１．０３ｇ（３．５ｍｍｏｌ）と、Ｎ−メチル−２−ピロリドン８ｍｌとを入れ、窒素雰囲気下８０℃に加熱しながら完全に溶けるまで攪拌した。溶解後、炭酸セシウム２．７４ｇ（８．４１ｍｍｏｌ）を加え、さらに窒素雰囲気下８０℃で３０分間攪拌した。そこに、先に合成した２−（３−オキセタニル）ブチルトシレート２．０８ｇ（７．６９ｍｍｏｌ）を加え、窒素雰囲気下８０℃で２０時間攪拌した。反応終了後、室温（２５℃）まで冷却したのち、酢酸エチル４０ｍｌと蒸留水２０ｍｌを加え、有機相と水相に分離した。そして、上記有機相をさらに水と飽和食塩水にて洗浄し、無水硫酸マグネシウムで一晩、乾燥させた。ついで、硫酸マグネシウムを濾別した後、溶媒留去し、反応粗生成物を得た。
【００５０】
このようにして得られた粗生成物は、薄層クロマトグラフィーで分析したところ、１つのスポットのみ確認された。また、この粗生成物をシリカゲルクロマトグラフィー（溶離液：ｎ−ヘキサン／アセトン）にて精製することにより、白色固体１．７１ｇ（収率９９％）を得た。この固体（化合物）の純度を液体クロマトグラフィーにより調べたところ、９９％以上の純度であった。
【００５１】
そして、このようにして得られた化合物は、 1Ｈ−ＮＭＲおよび13Ｃ−ＮＭＲ（ともに日本電子社製）を用いて分析し得られた以下の結果より、下記の構造式（７）で表される１，３−ビス〔４−[ ２−（３−オキセタニル）] ブトキシフェノキシ〕ベンゼンであることが確認された。
【００５２】
1Ｈ−ＮＭＲ（ＣＤＣｌ3 、４００ＭＨｚ）：δ（ｐｐｍ）；０．８９（ｔ、Ｊ＝７．６Ｈｚ、６Ｈ、ＣＨ3 ）、１．７８（ｑ、Ｊ＝７．６Ｈｚ、４Ｈ、ＣＨ2 ）、４．０７（ｓ、４Ｈ、ＣＨ2 ）、４．３３（ｄ、Ｊ＝５．６Ｈｚ、４Ｈ、ＣＨ2 ）、４．４４（ｄ、Ｊ＝６．０Ｈｚ、４Ｈ、ＣＨ2 ）、６．４７（ｔ、Ｊ＝２．４Ｈｚ、１Ｈ、Ａｒ）、６．５９（ｄｄ、Ｊ＝２．４Ｈｚ、Ｊ＝８．０Ｈｚ、２Ｈ、Ａｒ）、７．０２（ｓ、８Ｈ、Ａｒ）、７．２７（ｔ、Ｊ＝８．０Ｈｚ、１Ｈ、Ａｒ）
13Ｃ−ＮＭＲ（ＤＭＳＯ−ｄ6 、１００ＭＨｚ）：δ（ｐｐｍ）；７．９９、２６．１８、４２．４６、７０．５８、７６．５４、７６．６０、７６．７０、１０６．２７、１１１．０５、１１５．８４、１２０．８８、１３０．７２、１４９．０５、１５５．３４、１５９．３１
【００５３】
【化１０】
2007302581.tif 000011
【実施例２】
【００５４】
以下のようにして、アンダークラッド層，コア部およびオーバークラッド層を形成し、光導波路を作製した（図１参照）。そして、その光導波路に対する評価を、以下のようにして行った。
【００５５】
〔アンダークラッド層の形成〕
まず、実施例１で得られた１，３−ビス〔４−[ ２−（３−オキセタニル）] ブトキシフェノキシ〕ベンゼン７０重量部（以下「部」と略す）と、脂環式エポキシである３，４−エポキシシクロヘキセニルメチル−３′，４′−エポキシシクロヘキセンカルボキシレート（ダイセル化学工業社製、セロキサイド２０２１Ｐ）３０部と、４，４−ビス〔ジ（β−ヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、クラッド層形成用の重合性組成物Ａを調製した。つぎに、ガラス基板（５ｃｍ×５ｃｍ×厚み２ｍｍ）を準備し、その表面に、上記重合性組成物Ａをスピンコート法により塗布し、１００℃で５分乾燥させた。そして、２０００ｍＪ／ｃｍ2 の照射量にて全面に紫外線を照射し、引き続き１００℃にて３０分加熱処理することにより、アンダークラッド層を形成した（図２（ｂ）参照）。このアンダークラッド層の厚みを接触式膜厚計にて測定したところ、３０μｍであった。また、上記アンダークラッドの屈折率は波長６３３ｎｍにおいて１．５３５であった。
【００５６】
〔コア部の形成〕
つぎに、実施例１で得られた１，３−ビス〔４−[ ２−（３−オキセタニル）] ブトキシフェノキシ〕ベンゼン９０部と、ビスフェノキシエタノールフルオレンジグリシジルエーテル（エポキシ当量３２０）１０部と、４，４−ビス〔ジ（β−ヒドロキシエトキシ）フェニルスルフィニオ〕フェニルスルフィド−ビス−ヘキサフルオロアンチモネートの５０％プロピオンカーバイド溶液１部とを、シクロヘキサノンに溶解し、コア部形成用の重合性組成物Ｂを調製した。そして、スピンコート法により、上記重合性組成物Ｂを前記アンダークラッド層上に塗布した（図２（ｃ）参照）。そして、この塗布層を、１５０℃で２０分乾燥させ、さらにその上に、５０μｍ幅の直線光導波路パターンが描画された合成石英系のクロムマスク（フォトマスク）９を配設し（図２（ｄ）参照）、このクロムマスク９を介してコンタクト露光法にて２０００ｍＪ／ｃｍ2 の照射量の紫外線を照射し、さらに、１５０℃にて３０分間加熱処理を行った。その後、未照射部を除去するため、γ−ブチロラクトン水溶液を用いて現像を行い、さらに１５０℃で３０分加熱することにより、コアパターンを形成した（図２（ｅ）参照）。側長顕微鏡によりコア形状を測定したところ、幅５０μｍ、高さ５０μｍの方形の断面形状を有するコアパターンとなっていた。また、このようにして形成されたコア部の屈折率は、波長６３３ｎｍにおいて１．５６０であった。
【００５７】
〔オーバークラッド層の形成〕
アンダークラッド層形成時に調製した重合性組成物Ａと同じものを、上記コア部およびアンダークラッド層上にスピンコート法により塗布した。つぎに、１００℃で５分乾燥させ、２０００ｍＪ／ｃｍ2 の照射量にて全面に紫外線を照射し、引き続き１５０℃にて６０分加熱処理することにより、オーバークラッド層を形成した（図２（ｆ）参照）。このようにして、比屈折率Δ＝１．６％の光導波路を作製した。
【００５８】
〔評価〕
上記光導波路を、ダイシング装置（ディスコ社製モデル５２２）を用いて１０ｃｍの長さに切り出し、端面処理を行った。そして、光導波路の断面形状を測長顕微鏡により観察したところ、アンダークラッド層の厚みが３０μｍ、コア部が５０μｍ×５０μｍ、オーバークラッド層の厚みが７０μｍの埋め込み型マルチモード光導波路となっていることを確認した。そして、この光導波路に対し、波長８５０ｎｍのレーザー光を用いて常法のカットバック法により光伝搬損失を測定したところ、０．０９ｄＢ／ｃｍであった。また、本導波路は、基板から剥離することでフィルム状導波路とすることが可能であった。そして、このフィルム状導波路は、Ｒ＝２０ｍｍの曲げに対しても損失低下は観察されず、また、Ｒ＝５ｍｍの曲げが可能など、フレキシブル性も良好であった。
【産業上の利用可能性】
【００５９】
本発明のビスオキセタン化合物は、光硬化性樹脂組成物や熱硬化性樹脂組成物の構成成分として用いられ、これら樹脂組成物は、例えば、塗料，コート材，接着剤，光学レンズ，光導波路等の各種形成材料等に用いられる。また、上記光導波路としては、例えば、直線光導波路、曲がり光導波路、交差光導波路、Ｙ分岐光導波路、スラブ光導波路、マッハツェンダー型光導波路、ＡＷＧ型光導波路、グレーティング、光導波路レンズ等があげられる。そして、上記光導波路を用いてなる光素子としては、波長フィルタ，光スイッチ，光分岐器，光合波器，光合分波器，光アンプ，波長変換器，波長分割器，光スプリッタ，方向性結合器、さらにはレーザダイオードやフォトダイオードをハイブリッド集積した、光伝送モジュール等があげられる。
【図面の簡単な説明】
【００６０】
【図１】本発明の光導波路の一例を示す横断面図である。
【図２】（ａ）〜（ｅ）は本発明の光導波路の製造工程を示す説明図である。
【符号の説明】
【００６１】
１  基板
２  クラッド層
３  コア部
【図１】
2007302581.tif 000016
【図２】
2007302581.tif 000017